(57)【要約】【課題】タッチパネルや、医療分野に於いて使用されるガラスに於いて、すぐれた抗菌性を持つものが求められている。  【解決手段】溶融スズの上に溶融ガラスを浮上搬送しながら板状に成形されるフロート法によって製造させたソーダライムガラスに於いて、上記ソーダライムガラスの溶融スズと接触したガラス表面が、蛍光Ｘ線分析法によって測定されたＳｎのＸ線強度とＳｉのＸ線強度の比（Ｓｎ／Ｓｉ）が０．００５０以下であり、カリウムと抗菌性物質を含む混合溶融塩の強化塩浴に浸漬することで、化学強化と同時に抗菌性物質をガラスに担持させ、４ｍｍの厚みにおける可視光透過率が８０％以上であるような抗菌ガラスを得ることを特徴とする抗菌性ガラスの製造方法。【選択図】  なし【特許請求の範囲】
【請求項１】
溶融スズの上に溶融ガラスを浮上搬送しながら板状に成形されるフロート法によって製造させたソーダライムガラスに於いて、上記ソーダライムガラスの溶融スズと接触したガラス表面が、蛍光Ｘ線分析法によって測定されたＳｎのＸ線強度とＳｉのＸ線強度の比（Ｓｎ／Ｓｉ）が０．００５０以下であり、カリウムと抗菌性物質を含む混合溶融塩の強化塩浴に浸漬することで、化学強化と同時に抗菌性物質をガラスに担持させ、４ｍｍの厚みにおける可視光透過率が８０％以上であるような抗菌ガラスを得ることを特徴とする抗菌性ガラスの製造方法。
【請求項２】
上記ガラスの表面において、蛍光Ｘ線分析法によって測定されたＫのＸ線強度とＮａのＸ線強度の比（Ｋ／Ｎａ）が１００以上で、かつ抗菌性物質のＸ線強度とＫのＸ線強度の比（抗菌性物質／Ｋ）が０．０００５以上であることを特徴とする、請求項１に記載の抗菌性ガラスの製造方法。
【請求項３】
化学強化と抗菌性物質を担持させるために浸漬する混合溶融塩の強化塩浴が、カリウムの化合物に対して抗菌性物質の化合物を０．０００１〜０．５重量％で添加混合した強化塩浴であることを特徴とする、請求項１または２に記載の抗菌性ガラスの製造方法。
【請求項４】
化学強化と抗菌性物質を担持させるために混合溶融塩の強化塩浴に浸漬する場合に於いて、温度が３５０〜５５０℃で、時間が１５〜１５０分であることを特徴とする、請求項１乃至３のいずれか１項に記載の抗菌性ガラスの製造方法。
【請求項５】
抗菌性物質が銀、銅、亜鉛の中から選ばれる１種類以上のものであることを特徴とする、請求項１乃至４のいずれか１項に記載の抗菌性ガラスの製造方法。
【請求項６】
得られる抗菌性ガラスの３点曲げ強度が１５０ＭＰａ以上であることを特徴とする、請求項１乃至５のいずれか1項に記載の抗菌性ガラスの製造方法。
【請求項７】
請求項１乃至６のいずれか１項に記載の抗菌性ガラスの製造方法により製造された抗菌性ガラス。
【請求項８】
請求項７に記載の抗菌性ガラスを用いることを特徴とするタッチパネル。
【請求項９】
請求項７に記載の抗菌性物質を含むフィルムを、ガラスの上にさらに貼付することを特徴とする、請求項８に記載のタッチパネル。
【発明の詳細な説明】
【技術分野】
【０００１】
本発明は、強度と抗菌性を有し、且つ透視性及び色調が良好な抗菌性ガラス及びその製造方法に関するもので、特にタッチパネルなどのカバーガラスに好適な抗菌性ガラス及びその製造方法に関するものである。
【背景技術】
【０００２】
タッチパネルなどのカバーガラスには、一般的に化学強化処理したガラスが使用されている。化学強化処理は、アルカリ成分としてナトリウムイオンを含有するガラスを、カリウムイオンを含有する溶融塩に接触させ、ガラス中のナトリウムイオンと溶融塩中のカリウムイオンとの間でイオン交換させ、そのイオン半径の差により表面層に強化層（圧縮応力層）を生成させることで強度を向上させる方法である。しかし、この強化ガラスでも耐久性に問題があるとされ、ガラス中のナトリウムイオンと溶融塩中のカリウムイオンとの間でのイオン交換によりガラス板表面に圧縮層を形成した後、ガラス板表面をリチウム塩水溶液に接触させることが提案されている（例えば、特許文献１参照）。
【０００３】
またここで、現在、我々が生活している環境中には様々な菌が生息している。菌の存在は、健康な人にとって余り問題とならないものの、病人、子供、高齢者のような抵抗力の低い人にとって問題になる場合がある。特に、医療施設における院内感染や、また感染力の強い菌の存在が問題となっており、この対策として抗菌剤による抗菌作用（殺菌作用や細菌の増殖抑制作用など）が注目されている。
【０００４】
このような状況において、その利便性などからタッチパネルが普及し、医療施設内をはじめ日常生活においてその使用機会が著しく増加している。しかし、このタッチパネルは不特定多数の人が使う上に、パネルを手や指で直接操作するため、例えば菌を保有している人がパネルを使用した場合、パネル上での菌の繁殖、あるいは次にパネルの使用者がパネルを介して菌に感染する恐れがあり、タッチパネル表面に抗菌性を有するものが求められている。
【０００５】
抗菌剤を付与させた物品及びその製造方法に関する技術は多数開示されており、例えば衣料品、台所用品、家電製品などあらゆるものが実用化されている。抗菌剤には、イミダール誘導体をはじめとする有機合成抗菌剤、わさびをはじめとする天然抗菌剤、銀や銅をはじめとする金属系抗菌剤、及び酸化チタンをはじめとする酸化物系抗菌剤が知られている。生活関連日用品では大部分で金属系抗菌剤、特に銀が使用されている。
【０００６】
銀、銅、亜鉛、及びこれらの金属イオンの抗菌作用を持つことが知られており、これらの金属や金属イオンを含む商品、特に銀や銀イオンは歴史的にも実績があり、かつ地球環境に優しく、安全性が高いと言われている。一般に、抗菌剤である銀をガラス物品に担持させる方法には大別すると４種類ある。第一の方法は、銀をガラス原料に混合させて溶融成形させる方法である。抗菌性はガラス表面に存在する銀によって発現するのであるから、ガラス内部の銀は抗菌性に何ら効果を及ばさず、その結果として相対的にガラスに銀を多く含有させる必要があるため、非常に不経済である（例えば、特許文献２参照）。
【０００７】
第二の方法は、銀を含むコーティング層をガラス物品表面に付与させる方法である。この方法は、第一の方法に比較して相対的に使用する銀の量を少なくすることができ、第一の方法よりは経済的であるが、コーティング層の磨耗等による消耗あるいは剥離、及びコーティング層の形成による物品の表面性質を著しく変えてしまうこと等の問題がある（例えば、特許文献３参照）。
【０００８】
第三の方法は、銀を含む液体をガラス物品の表面に塗布し、加熱処理することにより銀をガラス物品表面から表層部の内部に拡散させる方法である。これは、第一及び第二の方法の問題点を改善した方法であるが、工程が煩雑であり、コスト及び生産性などに問題点がある（例えば、特許文献４参照）。
【０００９】
第四の方法は、銀を含んだ溶液あるいは溶融塩中に浸漬し、イオン交換などにより銀をガラス物品表面から表層部の内部に拡散させる方法である。この方法は、第一〜第三の方法の問題点を改善し、かつコストや生産性に優れている方法である。例えば、ガラスを硝酸銀水溶液に浸漬し、熱処理を加え、ガラスに含まれるナトリウムイオンを、殺菌作用を呈する銀イオンと置換した殺菌性ガラスが提案されている（特許文献５参照）。また例えば、銀などを含む溶融塩中にガラスを浸漬し、ガラスに含まれるナトリウムイオンを、抗菌作用を呈する銀イオンなどと置換し、さらに還元・安定化してガラスに金属銀を担持させた抗菌性ガラスがそれぞれ提案されている（特許文献６参照）。
【先行技術文献】
【特許文献】
【００１０】
【特許文献１】特開平７−２２３８４５号公報
【特許文献２】特開平６−１００３２９号公報
【特許文献３】特開平８−２７４０４号公報
【特許文献４】特開平１１−３１９０４２号公報
【特許文献５】特開平４−３３８１３８号公報
【特許文献６】特開平１１−２２８１８６号公報
【発明の概要】
【発明が解決しようとする課題】
【００１１】
上記特開平７−２２３８４５号公報はガラスに含まれるナトリウムイオンをカリウムイオンで置換したガラスはタッチパネルに使用するガラスとしては強度的に優れているものの、抗菌性が無い。
【００１２】
また上記特開平６−１００３２９号公報、特開平８−２７４０４号公報、特開平４−３３８１３８号公報は銀イオンなどに起因して抗菌性が優れているものの、強度的に問題がある。
【００１３】
更に、上記特開平１１−３１９０４２号公報は強度と抗菌性を付与するために物理強化（風冷強化）加工を施したガラスに銀を含有させた液体を塗布・加熱処理しているが、工程が煩雑な上、銀含有の液体の塗布・加熱処理においてその風冷強化によって形成された圧縮応力層が緩和されるため強度的に問題がある。
【００１４】
そして更に、上記特開平１１−２２８１８６号公報では化学強化時に銀を担持させるため、強度と抗菌性を両立できているように思われるが、抗菌性物質は還元された安定な金属状態で存在させており、また実施例においても可視光線透過率は３０％以上となっているため、還元された抗菌性物質の金属コロイドが生成していると考えられる。このような金属コロイドは可視光線透過率を低下させる上に、色調が著しく変化（黄変）するため、タッチパネルのカバーガラスなどの透視性や色調を重視する分野では性能的に不十分であり、可視光性透過率は少なくとも８０％以上は必要である。またガラス表面層に抗菌性物質を設けるだけしか明記されておらず、抗菌性に対する表面層の抗菌性物質濃度の具体的な数値も記載されていないため、その抗菌性の効果を十分に証明しているとは言い難い。
【００１５】
本発明の目的は、抗菌性物質をほとんどイオンの状態のまま担持でき、かつ抗菌性に対する表面層の抗菌性物質の濃度を明確に定義することで、強度と抗菌性を有し、かつ透視性や色調が良好な抗菌性ガラス、特にタッチパネルなどのカバーガラスに好適な抗菌性ガラス及びその製造方法を提供することにある。
【課題を解決するための手段】
【００１６】
本発明は、溶融スズの上に溶融ガラスを浮上搬送しながら板状に成形されるフロート法によって製造させたソーダライムガラスに於いて、上記ソーダライムガラスの溶融スズと接触したガラス表面が、蛍光Ｘ線分析法によって測定されたＳｎのＸ線強度とＳｉのＸ線強度の比（Ｓｎ／Ｓｉ）が０．００５０以下であり、カリウムと抗菌性物質を含む混合溶融塩の強化塩浴に浸漬することで、化学強化と同時に抗菌性物質をガラスに担持させ、４ｍｍの厚みにおける可視光透過率が８０％以上であるような抗菌ガラスを得ることを特徴とする抗菌性ガラスの製造方法である。
【００１７】
また、上記ガラスの表面において、蛍光Ｘ線分析法によって測定されたＫのＸ線強度とＮａのＸ線強度の比（Ｋ／Ｎａ）が１００以上で、かつ抗菌性物質のＸ線強度とＫのＸ線強度の比（抗菌性物質／Ｋ）が０．０００５以上であることを特徴とする、上記の抗菌性ガラスの製造方法である。
【００１８】
また、化学強化と抗菌性物質を担持させるために浸漬する混合溶融塩の強化塩浴が、カリウムの化合物に対して抗菌性物質の化合物を０．０００１〜０．５重量％で添加混合した強化塩浴であることを特徴とする、上記の抗菌性ガラスの製造方法。
【００１９】
また、化学強化と抗菌性物質を担持させるために混合溶融塩の強化塩浴に浸漬する場合に於いて、温度が３５０〜５５０℃で、時間が１５〜１５０分であることを特徴とする、上記の抗菌性ガラスの製造方法である。
【００２０】
また、抗菌性物質が銀、銅、亜鉛の中から選ばれる１種類以上のものであることを特徴とする、上記の抗菌性ガラスの製造方法である。
【００２１】
また、得られる抗菌性ガラスの３点曲げ強度が１５０ＭＰａ以上であることを特徴とする、上記の抗菌性ガラスの製造方法である。
【００２２】
また、上記の製造方法により製造された抗菌性ガラスである。
【００２３】
さらに、上記の抗菌性ガラスを用いることを特徴とするタッチパネルである。
【００２４】
さらにまた、上記の抗菌性物質を含むフィルムを、ガラスの上にさらに貼付することを特徴とする、上記のタッチパネルである。
【発明の効果】
【００２５】
本発明により、抗菌性物質をほとんどイオンの状態のまま担持でき、かつ抗菌性に対する表面層の抗菌性物質の濃度を明確に定義することで、強度と抗菌性を有し、かつ透視性や色調が良好な抗菌性ガラス、特にタッチパネルなどのカバーガラスに好適な抗菌性ガラスを得ることができる。
【発明を実施するための形態】
【００２６】
本発明は、溶融スズの上に溶融ガラスを浮上搬送しながら板状に成形されるフロート法によって製造させたソーダライムガラスであって、前記溶融スズと接触したガラス表面において、蛍光Ｘ線分析法によって測定されたＳｎのＸ線強度とＳｉのＸ線強度の比（Ｓｎ／Ｓｉ）が０．００５０以下のガラスを用いて、カリウムと抗菌性物質を含む混合溶融塩の強化塩浴に浸漬することで化学強化と同時に抗菌性物質をガラスに担持させ、かつ該ガラスの可視光線透過率が８０％以上の抗菌性ガラス及びその製造方法である。
【００２７】
本発明で用いるガラスは、溶融スズの上に溶融ガラスを浮上搬送しながら板状に成形されるフロート法によって製造させたソーダライムガラスであって、前記溶融スズと接触したガラス表面において、蛍光Ｘ線分析法によって測定されたＳｎのＸ線強度とＳｉのＸ線強度の比（Ｓｎ／Ｓｉ）が０．００５０以下である。  
フロート法によって製造されたガラスにおいては、通常、溶融スズと接した面ではスズがガラス中へ拡散することが知られており、ガラスへのスズの拡散は溶融スズ中に不純物として存在する酸素によってイオン化されたＳｎ２＋とガラス中のＮａ＋とのイオン交換反応によるものである。しかし、Ｓｎ２＋は強化塩浴浸漬時にＮａ＋とイオン交換反応によって拡散してきた抗菌性物質、例えばＡｇ＋やＣｕ＋などを還元するため、Ａｇ＋はＡｇ０に、Ｃｕ＋はＣｕ０になり、これが凝集してコロイドとなってコロイド発色を呈して色調変化あるいは透過率低下を起こす。
【００２８】
ガラスの品質などを考慮した場合、溶融スズと接触したガラス表面におけるスズが少ない方が望ましく、スズが少ないと拡散してきた抗菌性物質がイオンの状態のままで存在できるため、コロイド発色が抑制されて色調変化あるいは透過率低下が起こらずに透明なガラスを得ることが可能となる。従って、蛍光Ｘ線分析法によって測定された溶融スズと接触したガラス表面のＳｎのＸ線強度とＳｉのＸ線強度の比（Ｓｎ／Ｓｉ）を０．００５０以下とした。０．００５０を超えると、前記コロイド発色が強くなり、色調が変化し、あるいは透過率が著しく低下するため望ましくない。溶融スズと接触したガラス表面のＳｎのＸ線強度とＳｉのＸ線強度の比（Ｓｎ／Ｓｉ）は０．００５０以下、好ましくは０．００３０以下、より好ましくは０．００１５以下とする。
【００２９】
なお、溶融スズと接触したガラス表面におけるスズを少なくするために、研削・研磨などの物理的な手法により、あるいは弗酸エッチングなどの化学的な手法により、あるいはさらに物理的と化学的な手法の両方により、スズの多い表面層を除去させれば良い。特に、物理的な研磨がその量産性及び作業性などの観点から望ましいが、さらに防眩性などの機能性を付与するために弗酸エッチングなどを用いても構わない。
【００３０】
混合溶融塩の強化塩浴浸漬後のガラスにおいて、可視光線透過率は８０％以上とする。可視光線透過率が８０％未満ではタッチパネルなどのカバーガラスとして必要な透過率には不十分であり、パネルの輝度低下などを引き起こすため望ましくない。従って、可視光線透過率は８０％以上、好ましくは８５％以上、より好ましくは９０％以上とする。
【００３１】
なお、可視光線透過率と共に色調変化、特に抗菌性物質のコロイド化によるコロイド発色も極力少ない方が望ましく、ＣＩＥのＬ＊ａ＊ｂ＊表色系における色度座標ａ＊の変化Δａ＊（強化塩浴浸漬後のａ＊−強化塩浴浸漬前のａ＊）が１５．０以下で、かつ色度座標ｂ＊の変化Δｂ＊（強化塩浴浸漬後のｂ＊−強化塩浴浸漬前のｂ＊）が１５．０以下であることが望ましい。１５．０を超えると抗菌性物質のコロイド化による発色が強いことを意味し、パネルなどの品位を低下させるために望ましくない。従って、色度変化Δａ＊とΔｂ＊はいずれも１５．０以下、好ましくは１０．０以下、さらに好ましくは５．０以下とする。
【００３２】
また前記ガラスの表面において、蛍光Ｘ線分析法によって測定されたＫのＸ線強度とＮａのＸ線強度の比（Ｋ／Ｎａ）が１００以上で、かつ抗菌性物質のＸ線強度とＫのＸ線強度の比（抗菌性物質／Ｋ）が０．０００５以上とする。
【００３３】
ＫのＸ線強度とＮａのＸ線強度の比（Ｋ／Ｎａ）が１００未満では、ガラス中のＮａ＋イオンと溶融塩中のＫ＋イオンとのイオン交換が不十分であり、所望の強度を得ることが困難である。従って、ＫのＸ線強度とＮａのＸ線強度の比（Ｋ／Ｎａ）は１００以上、好ましくは１２５以上、さらに好ましくは１５０以上とする。また抗菌性物質のＸ線強度とＫのＸ線強度の比（抗菌性物質／Ｋ）が０．０００５未満ではガラス表面における抗菌性物質である抗菌性物質の量が不十分であるため所望の抗菌性が得られず、望ましくない。従って、抗菌性物質のＸ線強度とＫのＸ線強度の比（抗菌性物質／Ｋ）は０．０００５以上、好ましくは０．０００８以上、さらに好ましくは０．００１０以上とする。
【００３４】
さらに前記ガラスにおいて、３点曲げ強度が１５０ＭＰａ以上とする。１５０ＭＰａ未満ではタッチパネルなどのカバーガラスとして必要な強度には不十分であり、タッチパネル操作時にガラスの破損などを引き起こすため望ましくない。従って、３点曲げ強度は１５０ＭＰａ以上、好ましくは２００ＭＰａ以上、さらに好ましくは２５０ＭＰａ以上とする。
【００３５】
前記所望の特性を得るために、化学強化と抗菌性物質を担持させる浸漬強化塩浴は、カリウムの化合物に対して抗菌性物質の化合物を０．０００１〜０．５重量％で混合したものである。０．０００１重量％未満ではその抗菌性が不十分となり、他方０．５重量％以上では浸漬後にコロイド発色しやすくなるため望ましくない。従って、カリウムの化合物に対して抗菌性物資の化合物を０．０００１〜０．５重量％、好ましくは０．０００１〜０．１重量％、より好ましくは０．０００１〜０．０５重量％とする。
【００３６】
なお、カリウムの化合物は、例えば硝酸カリウム、塩化カリウム、硫酸カリウム、水酸化カリウム等が挙げられるが、この中でも最も硝酸カリウムが好ましい。またカリウム以外にもそのイオン交換による化学強化等を阻害しない範囲で、その他アルカリ（リチウム、ナトリウム、ルビジウム、セシウム）の化合物を１０重量％以下の範囲で添加しても構わない。
【００３７】
また抗菌性物質は、例えば銀、銅、亜鉛の中から選ばれる１種類以上のもので、特に銀が好ましい。カリウムの化合物に対して添加・混合する抗菌性物質の化合物は、例えば硝酸銀、塩化銀、硝酸銅、塩化銅、硫酸銅、硝酸亜鉛、塩化亜鉛、硫酸亜鉛等が挙げられるが、この中でも最も硝酸銀が好ましい。
【００３８】
その混合溶融塩の強化塩浴に浸漬する条件は、温度が３５０〜５５０℃、浸漬時間が１５〜１５０分とする。浸漬温度は３５０℃未満ではカリウムイオンとのイオン交換が不十分となり強度があまり向上せず、他方５５０℃を越えるとイオン交換した抗菌性物質のイオンが還元・凝集してコロイド発色しやすくなるため望ましくない。従って、浸漬温度は３５０〜５５０℃、好ましくは３５０〜５００℃、より好ましくは４００〜５００℃とする。
【００３９】
また浸漬時間は１５分未満ではイオン交換が不十分となるため強度の向上及び抗菌性の付与があまり得られず、他方１５０分を超えるとイオン交換した抗菌性物質のイオンが還元・凝集してコロイド発色しやすくなるため望ましくない。従って、浸漬時間は１５〜１５０分、好ましくは３０〜１００分、より好ましくは５０〜１００分とする。
【００４０】
さらに、ガラス中のナトリウムイオンと混合硝酸塩の強化液浴中のカリウムイオン又は抗菌性物質のイオンとのイオン交換しやすくするため、あるいは強化液浴中での熱割れ等を防止するために強化塩浴に浸漬する前にガラスを電気炉などによって予熱すること、またさらに強化塩浴浸漬後の取出において急冷による熱割れ等を防止するために徐冷炉などによって徐冷することが望ましい。
【００４１】
また前記ガラスをタッチパネルなどのカバーガラスとして使用するには、ガラスの板厚は０．３〜３．５ｍｍが好ましく、０．３ｍｍ未満ではカバーガラスとしての強度に問題があり、他方３．５ｍｍを超えるとその厚さによりタッチパネルには使用できない。
【００４２】
従って、本発明のガラスは、抗菌性物質をイオンの状態のまま担持でき、かつ抗菌性に対する表面層の抗菌性物質の濃度を明確に定義することで、強度と抗菌性を有し、かつ透視性や色調が良好な抗菌性ガラス、特にタッチパネルなどのカバーガラスに好適な抗菌性ガラスを得ることができる。
【実施例】
【００４３】
以下、実施例に基づき、説明する。
【００４４】
板ガラスはＳｉＯ２を７１．５質量％、Ａｌ２Ｏ３を２．０質量％、ＭｇＯを３．５質量％、ＣａＯを８．５質量％、Ｎａ２Ｏを１３．０質量％、Ｋ２Ｏを１．５質量％を含み、板厚１．０ｍｍで５０ｍｍ×５０ｍｍサイズのソーダ石灰ガラスを用いた。なお強化塩浴浸漬前に、このガラスの溶融スズと接触した側の表面のＳｉ濃度とＳｎ濃度を調べた。
【００４５】
このガラスを硝酸カリウムに所定量の硝酸銀を外割添加して混合硝酸塩の強化塩浴に所定温度−時間浸漬した後、取り出して流水により水洗し、室温で乾燥させた。乾燥後のガラスについて、表面Ｎａ濃度、Ｋ濃度とＡｇ濃度、可視光線透過率、色調変化Δｂ＊（強化塩浴浸漬後のｂ＊−強化塩浴浸漬前のｂ＊）、３点曲げ強度、抗菌活性値をそれぞれ調べた。
【００４６】
各成分の表面濃度は蛍光Ｘ線分析装置ＺＳＸ ＰｒｉｍｕｘII（RIGAKU製）を用いて５０ｋＶ−６０ｍＡで、Ｓｉ（測定線ＫＡ、ターゲットＲｈ、スリットＳ４）、Ｓｎ（測定線ＬＡ、ターゲットＲｈ、スリットＳ４）、Ｎａ（測定線ＫＡ、ターゲットＲｈ、スリットＳ４）、Ｋ（測定線ＫＡ、ターゲットＲｈ、スリットＳ４）とＡｇ（測定線ＬＡ、ターゲットＲｈ、スリットＳ２）でそれぞれのＸ線強度を測定し、各Ｘ線強度比（Ｓｎ／Ｓｉ、Ｋ／Ｎａ、Ａｇ／Ｋ）を求めた。
【００４７】
可視光線透過率及び色調変化Δｂ＊（浸漬後のｂ＊−浸漬前のｂ＊）は自記分光光度計Ｕ４０００型（日立製作所製）を用いてＪＩＳ Ｒ ３１０６とＪＩＳ Ｚ ８７２９に準拠して測定した。
【００４８】
３点曲げ強度は熱衝撃試験機（新東Ｖセラミックス製）を用いてＪＩＳ Ｒ １６０１に準拠して負荷速度０．００８ｍｍ／ｓで測定した。
【００４９】
抗菌活性値は大腸菌を用いてＪＩＳ Ｚ ２８０１に準拠して評価した。
【００５０】
実施例を表１、比較例を表２に示す。
【表１】
2011241107.tif 000002
【表２】
2011241107.tif 000003
【００５１】
これによれば、本発明のガラスは透明性が非常に優れており、かつ強度及び抗菌性に優れていることが判る。すなわち、硝酸塩強化塩浴に浸漬しない比較例１の場合には、可視光線透過率は高いものの３点曲げ強度が１００ＭＰａ未満であり、もちろん抗菌性もない。
【００５２】
また硝酸カリウムと極微量の硝酸銀の混合強化塩浴に浸漬した比較例２の場合には、可視光線透過率や３点曲げ強度は優れているものの、表面のＡｇ濃度が低いために抗菌性はほとんどない。
【００５３】
さらには、表面のスズ濃度が高いガラスを硝酸カリウムと硝酸銀の混合強化塩浴に浸漬した比較例３の場合には、３点曲げ強度がやや高く、抗菌活性値が優れているものの可視光線透過率が３０％程度と低く、また色度変化Δａ＊とΔｂ＊が著しく大きい。
【００５４】
それに対して、本発明のガラスは銀をイオンの状態のままでほとんど担持できているため可視光線透過率が８０％以上で、かつ色度変化Δａ＊とΔｂ＊が１５以下と小さく、さらに優れた３点曲げ強度を有すると共に、さらに抗菌活性値にも優れている。特に、実施例１は硝酸カリウムのみ強化塩浴に浸漬したものとほぼ同等の透過率及び強度を有していると共に、非常に優れた抗菌性を兼ね備えている。
【産業上の利用可能性】
【００５５】
本発明は、タッチパネルなど不特定多数の人間が使用するデバイスはもとより、自然界で有機物による汚染が考えられるような基材など、広い分野で応用可能なものである。